(57)【要約】【課題】支持体の熱膨張係数を固体電解質に近づけ、燃料電池セルのクラックやガスリークを防止できる燃料電池セル及び燃料電池を提供する。【解決手段】内部にガス流路を備えた電気絶縁性の多孔質支持体１１の表面に、内側電極、固体電解質及び外側電極を順次積層した層構造を有する発電素子部を有する固体電解質形燃料電池セルにおいて、電気絶縁性の多孔質支持体は、ＮｉもしくはＮｉ酸化物と、ジルコン酸カルシウムまたは酸化イットリウムとからなり、ＮｉもしくはＮｉ酸化物は、Ｎｉ換算で１０乃至２５体積％の量で含有されていることを特徴とする。【選択図】図１
2005116289.tif 000002
【特許請求の範囲】
【請求項１】
内部にガス流路を備えた電気絶縁性の多孔質支持体の表面に、内側電極、固体電解質及び外側電極を順次積層した層構造を有する発電素子部を有する固体電解質形燃料電池セルにおいて、前記電気絶縁性の多孔質支持体は、ＮｉもしくはＮｉ酸化物と、希土類元素酸化物とからなり、ＮｉもしくはＮｉ酸化物は、Ｎｉ換算で１０乃至２５体積％の量で含有されていることを特徴とする燃料電池セル。
【請求項２】
前記多孔質支持体が、中空の板状形状を有している請求項１に記載の燃料電池セル。
【請求項３】
前記多孔質支持体が複数のガス流路を内部に備えている請求項１または２に記載の燃料電池セル。
【請求項４】
前記多孔質支持体の表面には、前記発電素子部が隣接して複数形成されており、少なくとも１つ以上の隣り合う発電素子部がインターコネクタにより電気的に直列に接続されている請求項１乃至３の何れかに記載の燃料電池セル。
【請求項５】
請求項１乃至４のうちいずれかに記載の燃料電池セルの複数を、集電部材を介して互いに電気的に接続してなるセルスタック。
【請求項６】
請求項５に記載のセルスタックを収納容器内に複数収納してなる燃料電池。
【発明の詳細な説明】
【技術分野】
【０００１】
本発明は、固体電解質形燃料電池に関するものであり、より詳細には、絶縁性の多孔質支持体の表面に発電素子部を設けた固体電解質形の燃料電池セル、セルスタック及び燃料電池に関するものである。
【背景技術】
【０００２】
次世代エネルギーとして、近年、燃料電池セルを複数接続したセルスタックを収納容器内に収容した燃料電池が種々提案されている。このような燃料電池には、固体高分子形、リン酸形、溶融炭酸塩形、固体電解質形など、各種のものが知られているが、中でも固体電解質形の燃料電池は、作動温度が８００〜１０００℃と高いものの、発電効率が高く、また排熱利用ができるなどの利点を有しており、その研究開発が推し進められている。
【０００３】
従来公知の横縞形の固体電解質形燃料電池セルの一部の縦断面を図９に示す。この固体電解質形燃料電池セルは、多孔質絶縁体である円筒状の支持体１の表面に、燃料極３ａ、固体電解質３ｂ及び空気極３ｃを順次積層した層構造の発電素子部３を、図９に示す軸長方向に所定間隔をおいて隣接して複数形成することにより構成されており、互いに隣り合う発電素子部３は、それぞれインターコネクタ４により直列に接続されている。即ち、一方の発電素子部３の燃料極３ａと他方の発電素子部３の空気極３ｃとが、インターコネクタ４により接続されている。また、支持体１の内部にはガス流路７が形成されている。
【０００４】
電解質として固体電解質３ｂを用いる横縞形の固体電解質形燃料電池セルでは、固体電解質３ｂの酸素イオン伝導性は６００℃程度から高くなるため、６００℃以上の温度域で、空気極３ｃに酸素を含むガスを、燃料極３ａに水素を含むガスを各々供給することで、空気極３ｃと燃料極３ａ間の酸素濃度差に基づき、空気極３ｃと燃料極３ａとの間で電位差が発生する。
【０００５】
空気極３ｃから固体電解質３ｂを通じて燃料極３ａへ移動した酸素イオンは、燃料極３ａで水素イオンと結合して水となる。このとき、同時に電子の移動が起こる。燃料電池では、酸素を含むガスと水素を含むガスとを供給することで、以上の反応を連続して起こし、発電する。即ち、空気極３ｃでは、下記式（１）の電極反応を生じ、燃料極３ａでは、下記式（２）の電極反応を生じることによって発電する。
【０００６】
空気極３ｃ：  １／２Ｏ２＋２ｅ−  →  Ｏ２−（固体電解質）  …（１）
燃料極３ａ：  Ｏ２−（固体電解質）＋Ｈ２  →  Ｈ２Ｏ＋２ｅ−  …（２）
【０００７】
横縞形の燃料電池セルでは、以上の反応を起こす発電素子部３が、支持体１表面に、軸長方向に複数形成され且つ互いに直列に接続されているために、高い電圧を少ないセル数で得られるという利点がある。
【０００８】
上記の様な横縞形の燃料電池セルでは、各発電素子部３間の電気的ショートを防ぐため、支持体１に絶縁体を用いなくてはならないため、支持体１には、固体電解質３ｂに用いられる希土類元素酸化物などを固溶させたＺｒＯ２などと熱膨張係数が比較的近いＣａＯを固溶させ、完全に安定化させたＺｒＯ２などが利用されている（特許文献１参照）。
【特許文献１】特開平１０−００３９３２号公報
【発明の開示】
【発明が解決しようとする課題】
【０００９】
しかしながら、ＣａＯを固溶させ、完全に安定化させたＺｒＯ２の熱膨張係数は９．５×１０−６／℃で、固体電解質として用いられる希土類元素酸化物などを固溶させたＺｒＯ２など、例えば、Ｙ２Ｏ３を８モル固溶させたＺｒＯ２の熱膨張係数は、１０．８×１０−６／℃であり、両者の熱膨張係数差は１．０×１０−６／℃以上となっており、燃料電池の作製時や、燃料電池セルを発電のため加熱したり、発電の終了に伴い冷却する際に、固体電解質３ｂが割れたり、剥離したりするなどの問題があった。
【００１０】
また、支持体１の内部に燃料ガス（水素ガス）を流す場合には、支持体１が還元雰囲気に曝されるため、還元処理された場合においても、支持体１と固体電解質３ｂとの熱膨張係数を整合させておく必要があるが、従来公知の支持体１は、この点でも改善が求められている。
【００１１】
従って、本発明は、発電素子部を支持する支持体と固体電解質との熱膨張係数差が低減され、信頼性に優れた固体電解質形の燃料電池セル、セルスタック並びに燃料電池を提供することを目的とする。
【課題を解決するための手段】
【００１２】
本発明によれば、内部にガス流路を備えた電気絶縁性の多孔質支持体の表面に、内側電極、固体電解質及び外側電極を順次積層した層構造を有する発電素子部を有する固体電解質形燃料電池セルにおいて、前記電気絶縁性の多孔質支持体は、ＮｉもしくはＮｉ酸化物と、希土類元素酸化物とからなり、ＮｉもしくはＮｉ酸化物は、Ｎｉ換算で１０乃至２５体積％の量で含有されていることを特徴とする燃料電池セルが提供される。
【００１３】
本発明の燃料電池セルにおいては、
１．前記多孔質支持体が、中空の板状形状を有していること、
２．前記多孔質支持体が、複数のガス流路を内部に備えていること、
３．前記多孔質支持体の表面には、複数形成されており、少なくとも１つ以上の隣り合う発電素子部がインターコネクタにより直列に接続されていること、
が好ましい。
【００１４】
また、本発明によれば、上記の燃料電池セルの複数を、集電部材を介して互いに電気的に接続してなるセルスタックが提供される。
【００１５】
本発明によれば、更に、上記セルスタックを収納容器内に複数収納してなる燃料電池が提供される。
【発明の効果】
【００１６】
本発明においては、ＮｉもしくはＮｉ酸化物（ＮｉＯ）と、希土類元素酸化物とから多孔質支持体を形成し、Ｎｉ換算でのＮｉ或いはＮｉＯ量を１０乃至２５体積％の範囲内で調整することにより、多孔質支持体と固体電解質との熱膨張差を１．０×１０−６／℃未満とすることができる。即ち、燃料電池セルの作製時、加熱時、冷却時において両者の熱膨張差に起因して発生する熱応力を小さくすることができるため、固体電解質の割れや剥離などを抑制することができる。しかも、本発明に従って形成された多孔質支持体は、還元処理後においても熱膨張係数の変動が著しく小さく、このため、燃料ガス（水素ガス）を流して発電を行う場合においても、固体電解質との熱膨張係数の整合性は安定に維持され、熱膨張差による不都合を有効に回避することができる。
【００１７】
また、多孔質支持体を、中空板状形状とすることにより、燃料電池セルの体積当たりの発電素子部の面積を増加し、燃料電池セル当たりの発電量を大きくすることができ、必要とする発電量を得るためのセル本数を減らすことができ、セル間の接続箇所を減少させることができる。そのため、構造、組み立てが簡単になるとともに、信頼性が向上する。また、このような燃料電池セルを電気的に接続してなるセルスタックを収納容器に収納して燃料電池とする場合には、円筒形の燃料電池セルに比べ、燃料電池セルを密に配置できることから、発電量当たりのセルスタックの占める体積を小さくすることができ、小型で、熱効率の高い燃料電池を提供することができる。
【００１８】
さらに、多孔質支持体の内部にガス流路を複数形成することにより、多孔質支持体の構造強度を向上させることができ、燃料電池セルの強度を高めることができる。そのため、燃料電池セルのハンドリングが容易になり、セルスタックや燃料電池の組み立てが容易になるとともに、燃料電池セルの急激な加熱や冷却による燃料電池セルの破壊を抑制することができる。
【００１９】
また、本発明の燃料電池セルでは、多孔質支持体表面に、発電素子部を隣接して（特に軸長方向に）所定間隔を置いて複数形成し、隣り合う発電素子部をインターコネクタにより直列に接続することにより、燃料電池セル当たりの発電電圧を高くすることができる。
【発明を実施するための最良の形態】
【００２０】
図１は、本発明の燃料電池セルの代表的な中空の板形状構造の一部分の縦断面図を示すものであり、燃料電池セルは、中空板状の多孔質支持体１１表面に、その軸長方向に所定間隔をおいて、複数の発電素子部１３を隣接して配列することにより構成されている。また、図２は、図１の発電素子１３が形成された中空の板形状の横断面図である。
【００２１】
図１及び図２から明らかな通り、発電素子部１３は、それぞれ、燃料極１３ａ、固体電解質１３ｂ及び空気極１３ｃが、多孔質支持体１１上に順次積層することにより形成されており、隣り合う発電素子部１３は、インターコネクタ１４により直列に接続されている。即ち、一方の発電素子部１３の燃料極１３ａと他方の発電素子部１３の空気極１３ｃとがインターコネクタ１４により電気的に接続された構造となっている。また、中空板状の多孔質支持体１１の内部には、複数の燃料ガス流路１２が隔壁１１ａ（図２参照）で隔てられて軸方向に延びており、この燃料ガス流路１２内に燃料ガス（水素ガス）を流し、且つ空気極１３ｃを空気等の酸素含有ガスに曝すことにより、燃料極１３ａ及び空気極１３ｃで前述した式（１）、（２）で示す電極反応が生じ、両極間に電位差が発生し、発電するようになっている。
【００２２】
上記のような中空の板状形状の多孔質支持体１１は、複数の燃料ガス流路１２が隔壁１１ａで隔てられて設けられていることから高い強度を示すが、その横断面（図２）において、その平坦部ｎの寸法（長径寸法；両端の弧状部ｍ間の距離に相当）は、一般に、１５〜３５ｍｍの範囲にあり、その短径寸法（２つの平坦部ｎ間の距離に相当）は、一般に、２〜４ｍｍであることが望ましい。
【００２３】
本発明において、多孔質支持体１１は、ＮｉもしくはＮｉ酸化物（ＮｉＯ）と、希土類元素酸化物とからなっていることが重要である。即ち、このような成分を組み合わせて多孔質支持体１１を形成することにより、発電素子部１３との接合性を損なうことなく、その熱膨張係数を、後述する固体電解質１３ｂに近づけることができ、例えば両者の熱膨張差を、１．０×１０−６／℃未満とすることができ、熱膨張差に起因して製造工程時等で発生する固体電解質１３ｂの割れや剥離を防止することが可能となる。また、このような熱膨張差は、還元雰囲気中でも維持され、例えばガス流路１２に水素ガスを流して発電を行う場合にも、熱膨張による固体電解質１３ｂの割れや剥離を有効に回避することができる。
【００２４】
本発明において、上記のＮｉ或いはＮｉＯ（ＮｉＯは、発電時には、通常、水素ガスにより還元されてＮｉとして存在する）は、１０乃至２５体積％、特に１５乃至２０体積％の範囲で多孔質支持体１１中に含有されているべきである。即ち、多孔質支持体１１は、Ｎｉ等の発電素子部１３間の電気的ショートを防ぐために電気絶縁性であることが必要であり、通常、１０Ω・ｃｍ以上の電気抵抗を有していなければならないが、Ｎｉ等の含量が上記範囲を超えると、電気抵抗値が低下し、電気絶縁性が損なわれてしまう。また、Ｎｉ等の含量が上記範囲よりも少ないと、希土類元素酸化物（例えばＹ２Ｏ３）を単独で用いた場合と変わらなくなってしまい、熱膨張係数の調整が困難となってしまうからである。
【００２５】
また、Ｎｉ等以外の残量の全ては、通常、希土類元素酸化物の少なくとも１種であるが、固体電解質１３ｂに熱膨張係数を近づけるという本発明の骨子が損なわれない限りにおいて、少量、例えば５質量％以下の範囲で、ＭｇＯやＳｉＯ２などの他の酸化物もしくは複合酸化物、例えばジルコン酸カルシウムなどを含有していてもよい。尚、希土類元素酸化物を構成する希土類元素としては、Ｙ，Ｌａ，Ｙｂ，Ｔｍ，Ｅｒ，Ｈｏ，Ｄｙ，Ｇｄ，Ｓｍ，Ｐｒなどを例示することができるが、本発明において好ましいものは、Ｙ２Ｏ３やＹｂ２Ｏ３、特にＹ２Ｏ３である。
【００２６】
さらに、上記の多孔質支持体１１は、燃料ガス流路１２内の燃料ガスを燃料極１３ａの表面まで導入可能でなければならず、このため、多孔質であることが必要であり、一般に、その開気孔率は２５％以上、特に３０乃至４０％の範囲にあるのがよい。
【００２７】
発電素子部１３において、支持体１１の表面に形成される燃料極１３ａは、前記式（２）の電極反応を生じせしめるものであり、それ自体公知の多孔質の導電性セラミックスから形成される。例えば、希土類元素が固溶しているＺｒＯ２（安定化ジルコニア）と、Ｎｉ及び／又はＮｉＯ（以下、Ｎｉ等と呼ぶ）とからなる。この希土類元素が固溶した安定化ジルコニアとしては、後述する固体電解質１３ｂの形成に使用されているものと同様のものを用いるのがよい。
【００２８】
燃料極１３ａ中の安定化ジルコニア含量は、３５乃至６５体積％の範囲にあることが好ましく、またＮｉ等の含量は、６５乃至３５体積％の範囲にあるのがよく、さらに燃料極１３ａの開気孔率は、１５％以上、特に２０乃至４０％の範囲にあるのがよく、且つその厚みは、良好な集電性能を発揮させるため、１〜１００μｍであることが望ましい。
【００２９】
固体電解質１３ｂは、電極間の電子の橋渡しをする電解質としての機能を有すると同時に、燃料ガスと空気等の酸素含有ガスとのリークを防止するためにガス遮断性を有していることが必要である。従って、固体電解質１３ｂとしては、このような特性を備えている緻密質なセラミックス、例えば、３〜１５モル％の希土類元素が固溶した安定化ＺｒＯ２を用いるのが好ましい。この安定化ＺｒＯ２中の希土類元素としては、Ｓｃ，Ｙ，Ｌａ，Ｃｅ，Ｐｒ，Ｎｄ，Ｐｍ，Ｓｍ，Ｅｕ，Ｇｄ，Ｔｂ，Ｄｙ，Ｈｏ，Ｅｒ，Ｔｍ，Ｙｂ，Ｌｕを例示することができるが、安価であるという点で、Ｙ，Ｙｂが好適である。また、８ＹＳＺ（８モル％のＹが固溶している安定化ＺｒＯ２）と熱膨張係数がほぼ等しいランタンガレート系固体電解質なども好適に用いることができる。
【００３０】
上記の固体電解質１３ｂは、ガス透過を防止するという点から１０〜１００μｍの厚みを有し、さらに相対密度（アルキメデス法による）が９３％以上、特に９５％以上であることが望ましい。
【００３１】
固体電解質１３ｂ上に形成される空気極１３ｃは、前述した式（１）の電極反応を生じせしめるものであり、所謂ＡＢＯ３型のペロブスカイト型酸化物からなる導電性セラミックスから形成される。このようなペロブスカイト型酸化物としては、遷移金属型ペロブスカイト酸化物、特にＡサイトにＬａを有するＬａＭｎＯ３系酸化物、ＬａＦｅＯ３系酸化物、ＬａＣｏＯ３系酸化物の少なくとも一種が好適であり、６００〜１０００℃程度の比較的低温での電気伝導性が高いという点から、ＬａＦｅＯ３系酸化物が特に好適である。尚、上記のペロブスカイト型酸化物においては、ＡサイトにＬａと共にＳｒが存在していてもよいし、さらにＢサイトには、Ｆｅ，Ｃｏ，Ｍｎが共存していてもよい。
【００３２】
また、上記の空気極１３ｃは、ガス透過性を有していなければならず、その開気孔率は２０％以上、特に３０乃至５０％の範囲にあるのがよい。さらに、その厚みは、集電性という点から３０〜１００μｍであることが望ましい。
【００３３】
隣り合う発電素子１３同士を直列に接続するために使用されるインターコネクタ１４は、一方の発電素子部１３の燃料極１３ａと他方の発電素子部１３の空気極１３ｃとを接続するものであり、導電性セラミックスから形成されるが、燃料ガス（水素ガス）及び空気等の酸素含有ガスと接触するため、耐還元性、耐酸化性を有していることが必要である。このため、かかる導電性セラミックスとしては、一般に、ランタンクロマイト系のペロブスカイト型酸化物（ＬａＣｒＯ３系酸化物）が使用される。また、多孔質支持体１１内のガス流路１２を通る燃料ガスと空気極１３ｃの外部を通る空気等の酸素含有ガスとのリークを防止するため、かかる導電性セラミックスは緻密質でなければならず、例えば９３％以上、特に９５％以上の相対密度（アルキメデス法）を有していることが好適である。尚、このインターコネクタ１４の端面と、固体電解質１３ｂの端面との間には、適当な接合層（例えばＹ２Ｏ３）を介在させることにより、シール性を向上させることもできる。
【００３４】
尚、上述した例においては、多孔質支持体上に形成される発電素子部１３は、内側電極が燃料極１３ａであり、外側電極が空気極１３ｃとなった層構造を有しているが、両電極の位置関係を逆とすることも勿論可能である。即ち、多孔質支持体１１上に、空気極１３ｃ，固体電解質１３ｂ、燃料極１３ａをこの順に積層して発電素子部１３を形成することもできる。この場合、多孔質支持体１１のガス流路１２内には、空気等の酸素含有ガスが導入され、燃料ガスは外側電極である燃料極１３ａの外面に供給されることとなる。
【００３５】
図３は、上述した燃料電池セルの接続構造を示すもので、燃料電池セルの一方の端部には、燃料極１３ａと導通する緻密なセル接続材１５が設けられており、このセル接続部材１５は、集電部材１９を介して、他方の燃料電池セルの端部に形成されている発電素子部１３の空気極１３ｃに接続されている。セル接続材１５は、インターコネクタ１４と同様の機能を要求されるため、インターコネクタ１４と同様の材料で形成される。
【００３６】
このセル接続材１５と他の燃料電池セルの空気極１３ｃとを接続する集電部材１９は、一般に、耐熱金属板や、空気極材料として用いられる無機材料などから形成されるが、集電部材１９とセル接続材１５或いは空気極１３ｃとの接続部に、ＡｇやＰｔ等の貴金属を含有するペーストを導電性接着剤として用いて、接続信頼性を向上させることもできる。なお、燃料極１３ａが発電素子部１３の外表面側に形成されている場合には、集電部材１９として、Ｎｉフェルトが好適に用いられ、さらに上記の導電性接着剤としては、Ｎｉ金属を含有するペーストが安価であり、好適である。
【００３７】
複数の燃料電池セルを接合する場合、図３に示すように、一方のセルの端部と他方のセルの端部とで異なる構造となり、順次、互い違いに接続されることになる。
【００３８】
上述した燃料電池セルを用いて組み立てられるセルスタックは、図４に示すように、一方の燃料電池セルの端部のセル接続材１５と、他方の燃料電池セルの端部の空気極１３ｃとの間に、金属フェルト及び／又は耐熱金属板、空気極材料として用いられる無機材料などからなる集電部材１９を介在させ、一方の燃料電池セルの支持体１１上に形成された燃料極１３ａを、緻密なセル接続材１５、集電部材１９を介して、他方の燃料電池セルの空気極１３ｃに、電気的に接続して、構成されている。なお、図４では、発電素子１３及びインターコネクタ１４、セル接続材１５を簡略化して記載した。
【００３９】
集電部材１９は、耐熱性、耐酸化性、電気伝導性という点から、Ｐｔ、Ａｇ、Ｎｉ基合金、Ｆｅ−Ｃｒ鋼合金の少なくとも一種からなることが望ましい。また、図４において、符号２１は、セルスタックと他のセルスタックを、電気的に接続するための導電部材であり、セルスタックで発生した電力を、燃料電池外に取り出すための導電部材である。
【００４０】
本発明の燃料電池は、図４のセルスタックを、収納容器内に収容して構成される。この収納容器には、外部から水素等の燃料ガス及び空気等の酸素含有ガスを、燃料電池セルに導入する導入管が設けられており、燃料電池セルが所定温度に加熱されることにより発電し、使用された燃料ガス、酸素含有ガスは、収納容器外に排出される。このような燃料電池では、容易に電圧を高めることができるとともに、発電素子部１３間のショートや、熱による支持体１１の構造の変化を抑制することができる。
【００４１】
本発明において、前述した燃料電池セルは、例えば以下のようにして製造することができる。
【００４２】
先ず、支持体材料として、平均粒径が０．１〜１０μｍのＹ２Ｏ３粉末などの希土類元素酸化物粉末と、Ｎｉ粉末（ＮｉＯ粉末でもよい）とを用意し、これらの粉末を、所定の比率で混合し、混合後の熱膨張係数が固体電解質１３ｂとほぼ一致するようにする。この混合粉末に、ポアー剤と、セルロース系有機バインダーと、水とからなる溶媒とを混合し、押し出し成形して、図５に示すように、内部に燃料ガス流路５２を有する中空の板状形状、つまり円筒状あるいは扁平状の支持体成形体５１を作製し、これを乾燥後、９００℃〜１１００℃にて仮焼処理する。
【００４３】
次に燃料極材料及び固体電解質材料を形成する。
例えば、ＮｉＯ粉末、Ｎｉ粉末と、Ｙ２Ｏ３等の希土類元素酸化物が固溶したＺｒＯ２粉末とを混合し、これにポアー剤を添加し、アクリル系バインダーとトルエンを加えてスラリーとし、図６（ａ）に示すようにドクターブレード法にて、厚み５０〜６０μｍの燃料極テープ５３ａを作製する。
【００４４】
一方、８ＹＳＺ（８モル％のＹが固溶したＺｒＯ２粉末）に、アクリル系バインダーとトルエンを加えてスラリーとし、図６（ａ）に示すように、ドクターブレード法にて、厚み１０〜５０μｍの固体電解質テープ５３ｂを作製する。
【００４５】
次に、図６（ｂ）に示すように、これらの燃料極テープ５３ａと、固体電解質テープ５３ｂとを、両者が重なり合わない部分がそれぞれ、１〜５ｍｍできるように重ね合わせ、図６（ｃ）に示すように、張り合わせた後、図７（ａ）に示すように、燃料極テープ５３ａ側を、仮焼した支持体成形体５１に、横縞状に貼り付ける。このとき、仮焼した支持体成形体５１上に複数の燃料極テープ５３ａ、固体電解質テープ５３ｂの積層体を貼り付けることになるが、その際の燃料極テープ５３ａ、固体電解質テープ５３ｂの積層体と、他の燃料極テープ５３ａ、固体電解質テープ５３ｂの積層体とは３〜２０ｍｍの間隔をあけて、配置する。次に、この積層体を乾燥し、９００〜１１００℃の温度範囲で仮焼する。
【００４６】
次に、インターコネクタ成形体５４、セル接続材成形体５９を形成する。インターコネクタ１４とセル接続材１５とは同じ材料を用いることが可能であるので、ここでは同じ工程で両者を形成する。
【００４７】
例えば、ランタンクロマイトとＰＶＡ系バインダーで、ディップ用スラリーを作製する。
【００４８】
次に、図７（ａ）に示すように、先に作製した支持体成形体５１と、燃料極テープ５３ａと、固体電解質テープ５３ｂの積層体の仮焼体の、固体電解質テープ５３ｂの仮焼体の一部を除いた部分を、マスキングテープ６１で覆い、その後、図７（ｂ）に示すように、ディップ用スラリーでディップし、インターコネクタ成形体５４とセル接続材成形体５９を形成する。その後、乾燥し、図７（ｃ）に示すように、マスキングテープ６１を除去した後、１４５０℃〜１５５０℃で焼成し、インターコネクタ１４とセル接続材１５が、固体電解質１３ｂの端部に２〜５ｍｍ程度重なるようにする。
【００４９】
次に、図８（ａ）に示すように、セル接続材１５の全面と、インターコネクタ１４のインターコネクタ１４が燃料極テープ１３ａと接続されていない側の一部を除いて、マスキングテープ６３でマスキングする。
【００５０】
さらに、図８（ｂ）に示すように、例えばランタンコバルタイトとイソプロピルアルコールとを混合して得られたスラリーを、マスキングした積層体に吹き付け、厚さ１０〜１００μｍの空気極成形体５３ｃを形成する。その後、図８（ｃ）に示すように、マスキングテープ６３を除去し、その後、１０００℃〜１２００℃で熱処理を行うことにより、目的とする構造の燃料電池セルを得ることができる。
【００５１】
なお、ここではテープ積層とディップ、スプレー吹きつけを併用して行ったが、本発明の要旨を変更しない限り、いずれの成形法を用いてもよい。特に、テープ積層法は、ディップと異なり、積層時の乾燥工程が短時間ですむため、上記の複数の部材をテープ成形し、積層することで、工程の短時間化が望め、望ましい。
【００５２】
なお、燃料電池セルは、酸素含有雰囲気での焼成により、例えば、支持体１１がＮｉを含有する場合には、支持体１１や燃料極１３ａのＮｉ成分がＮｉＯとなっているため、その後、還元処理したり、発電中に還元雰囲気に曝されるため、この時に還元されることになる。
【００５３】
なお、上記の例では多孔質支持体１１は、中空の板状で内部に複数のガス流路１２を有するものとして説明したが、多孔質支持体１１は、円筒状でもよく、ガス流路１２の数は一つでもよいことはいうまでもない。
【実施例】
【００５４】
まず、平均粒径０．１〜１０μｍの酸化イットリウム粉末、さらに、平均球径０．１〜５μｍのNｉO粉末を、表１の割合となるように混合した。これらの混合物に、平均粒径３０μｍのポアー剤と、ＰＶＡからなる有機バインダーと、水からなる溶媒とを混合して形成した支持体材料を、押出成形して、図５に示すように内部に燃料ガス流路５２を有する柱状で横断面が扁平状の支持体成形体５１を作製し、これを乾燥した後、１０５０℃で仮焼した。
【００５５】
また、平均粒径０．５μｍの８ＹＳＺ原料に、アクリル系パインダーとトルエンを加えて得たスラリーからドクタープレード法にて、厚み３５μｍの固体電解質テープ５３ｂを作製した。
【００５６】
次に、平均粒径０．５μｍのＮｉＯ粉末、あるいは平均粒径０．５μｍのＮｉ粉末、平均粒径０．５μｍの８ＹＳＺ粉末を、金属Ｎｉと８ＹＳＺとの比が、体積比で５０：５０となるように混合し、この混合物に対して、ポアー剤を添加し、アクリル系パインダーとトルエンを加えて、スラリーとし、図６に示すようにドクタープレード法にて厚み約５０μｍの燃料極テープ５３ａを作製した。
【００５７】
これらの燃料極テープ５３ａと、８ＹＳＺ系固体電解質テープ５３ｂとを、両者が重なり合わない部分がそれぞれ、３ｍｍできるように重ね合わせ、２ｔｏｎ／ｃｍ2の圧力で張り合わせた後、燃料極テープ５３ａ側を支持体成形体５１の仮焼体に横縞状に貼り付けた。このとき、図７に示すように支持体成形体５１の仮焼体上に複数の燃料極テープ５３ａ、固体電解質テープ５３ｂの積層テープを貼り付けることになるが、その際の燃料極テープ５３ａと、固体電解質テープ５３ｂの積層テープと、隣接する他の燃料極テープ５３ａと、電解質テープ５３ｂの積層テープとは、１０ｍｍの間隔をあけて配置した。その後、この積層体を乾燥し、１０５０℃で仮焼した。
【００５８】
次に、インターコネクタ成形体５４、セル接続材成形体５９を形成した。まず、平均粒径０．８μｍのランタンクロマイトとＰＶＡ系パインダーで、ディップ用スラリーを作製し、次に、先に作製した燃料極テープ５３ａと、固体電解質テープ５３ｂの積層テープとが支持体成形体５１上に配置された仮焼体の、固体電解質テープ５３ｂの仮焼体上の一部を除いた部分をマスキングテープ６１で覆い、その後ディップ用スラリーでディップし、インターコネクタ成形体５４とセル接続材成形体５９を成形した。このとき、インターコネクタ成形体５４とセル接続材成形体５９は、固体電解質テープ５３ｂの仮焼体の端部から３ｍｍ程度重なるようにし、その後、乾燥し、マスキングテープ６１を除去した後、１４５０℃で焼成した。
【００５９】
次に、図８に示すように空気極成形体５３ｃを形成した。まず、セル接続材成形体５９の焼結体の全面と、インターコネクタ成形体５４の焼結体が、燃料極テープ５３ａの焼結体と接続されていない側の一部を除いた部分を、マスキングテープ６３を用いて、マスキングし、次に、平均粒径０．７μｍのランタンコバルトとイソプロピルアルコールとを混合して得られたスラリーを、マスキングした積層体に吹き付け、厚さ２０μｍの空気極成形体５３ｃを成形した。その後、マスキングテープ６３を除去し、その後１１００℃で処理を行い、図２に示すような燃料電池セルを作製した。
【００６０】
なお、支持体１１は断面が楕円であり、その長径は２６ｍｍ、短径は３．５ｍｍ、燃料極１３ａの厚みは４０μｍ、固体電解質１３ｂの厚みは３０μｍ、空気極１３ｃの厚みは４０μｍ、インターコネクタ１４、セル接続材１５の厚みは１００μｍであった。また、セルの長さは１５０ｍｍであった。
【００６１】
燃料ガスとして、水素ガスを、得られた燃料電池セルの支持体１１のガス流路１２内に流し、空気極１３ｃ側に空気を流して、各組成の燃料電池セルをそれぞれ１０本、８５０℃において、１００時間発電させ、冷却した後、顕微鏡による視察と、ガスリーク試験を行った。
【００６２】
ガスリーク試験は、燃料電池セルのガス流路１２の片側を封止し、他方の端部からガス流路１２に１気圧のＨｅガスを導入し、燃料電池セルを水中に浸して行い、泡の発生の有無でガスリークの有無を判断した。
【００６３】
また、作製した燃料電池セルの支持体１１から熱膨張係数測定用試験片を切り出し、２５〜１０００℃の熱膨張係数を測定した。
【００６４】
表１に支持体１１に用いた酸化イットリウム粉末、ＮｉＯ粉末の含有量、支持体１１の熱膨張係数、導通の有無、８５０×１００時間発電試験後の燃料電池セルのクラック、ガスリークの有無を記載した。
【表１】
2005116289.tif 000003
【００６５】
本発明の試料Ｎｏ．１〜４ではいずれも固体電解質１３ｂとの熱膨張差が、１×１０−６未満となり、クラック、ガスリークともに皆無であり、燃料電池セルの信頼性が格段に向上している。
【００６６】
さらに本発明の範囲外の試料Ｎｏ．５では、支持体１１に導電性が認められ、燃料電池セルとして機能しなかった。
【図面の簡単な説明】
【００６７】
【図１】本発明の燃料電池セルの一部を拡大して示す縦断面図である。
【図２】図１の横断面図である。
【図３】本発明の燃料電池セルの端部接続構造を拡大して示す縦断面図である。
【図４】本発明の燃料電池セルのセルスタックを示す縦断面図である。
【図５】本発明の燃料電池セルの支持体の製造工程を示す縦断面図である。
【図６】本発明の燃料電池セルの発電素子部の製造工程を示す縦断面図である。
【図７】本発明の燃料電池セルの発電素子部間を電気的に接続するインターコネクタの形成工程を示す縦断面図である。
【図８】本発明の燃料電池セルの空気極の形成工程を示す縦断面図である。
【図９】従来の横縞形の燃料電池セルの一部を拡大して示す縦断面図である。
【符号の説明】
【００６８】
１１・・・多孔質支持体
１２・・・燃料ガス流路
１３・・・発電素子
１３ａ・・・燃料極
１３ｂ・・・固体電解質
１３ｃ・・・空気極
１４・・・インターコネクタ
【図１】
2005116289.tif 000004
【図２】
2005116289.tif 000005
【図３】
2005116289.tif 000006
【図４】
2005116289.tif 000007
【図５】
2005116289.tif 000008
【図６】
2005116289.tif 000009
【図７】
2005116289.tif 000010
【図８】
2005116289.tif 000011
【図９】
2005116289.tif 000012